(57)【要約】【課題】イエロー色材又はブラック色材を含み、波長３８０〜４０５ｎｍの紫外線を用いた場合に密着性に優れる紫外線硬化型インクジェット用インク組成物、及びそれを用いたインクジェット記録方法を提供することを目的とする。【解決手段】被記録媒体に付着した紫外線硬化型インクジェット用インク組成物に対して、３８０〜４０５ｎｍにピーク波長を有する紫外線を半導体光源から照射して硬化膜を得る硬化工程を有するインクジェット記録方法に用いる紫外線硬化型インクジェット用インク組成物であって、  硬化膜の３９５ｎｍの波長における光透過率（％）と前記硬化工程の紫外線の照射エネルギー（ｍＪ／ｃｍ2）との積が２．０以上であり、  イエロー色材又はブラック色材の少なくともいずれかと、チオキサントン系光重合開始剤と、を含み、  インク組成物の硬化膜のＯＤ値が１．８以上である、  紫外線硬化型インクジェット用インク組成物。【選択図】なし【特許請求の範囲】
【請求項１】
被記録媒体に付着した紫外線硬化型インクジェット用インク組成物に対して、３８０〜４０５ｎｍにピーク波長を有する紫外線を半導体光源から照射して硬化膜を得る硬化工程を有するインクジェット記録方法に用いる紫外線硬化型インクジェット用インク組成物であって、
硬化膜の３９５ｎｍの波長における光透過率（％）と前記硬化工程の紫外線の照射エネルギー（ｍＪ／ｃｍ2）との積が２．０以上であり、
イエロー色材又はブラック色材の少なくともいずれかと、チオキサントン系光重合開始剤と、を含み、
インク組成物の硬化膜のＯＤ値が１．８以上である、
紫外線硬化型インクジェット用インク組成物。
【請求項２】
前記インクジェット記録方法は、前記被記録媒体の記録幅以上の幅を有するラインヘッドを有するラインプリンタを用いて１パス印刷により記録を行うものである、請求項１に記載の紫外線硬化型インクジェット用インク組成物。
【請求項３】
前記紫外線を、３５０〜１０００ｍＪ／ｃｍ2の照射エネルギーで照射する、請求項１又は２に記載の紫外線硬化型インクジェット用インク組成物。
【請求項４】
前記被記録媒体がインク非吸収性の被記録媒体である、請求項１〜３のいずれか１項に記載の紫外線硬化型インクジェット用インク組成物。
【請求項５】
前記チオキサントン系光重合開始剤を２．０〜５．０質量％含む、請求項１〜４のいずれか１項に記載の紫外線硬化型インクジェット用インク組成物。
【請求項６】
さらにシリコーン系界面活性剤を０．３０質量％以上含む、請求項１〜５のいずれか１項に記載の紫外線硬化型インクジェット用インク組成物。
【請求項７】
さらにアシルホスフィンオキサイド系光重合開始剤を５．０〜１５質量％含む、請求項１〜６のいずれか１項に記載の紫外線硬化型インクジェット用インク組成物。
【請求項８】
前記インクジェット記録方法は、６００ｄｐｉ以上×６００ｄｐｉ以上の記録解像度で記録するものである、請求項１〜７のいずれか１項に記載の紫外線硬化型インクジェット用インク組成物。
【請求項９】
前記イエロー色材２．５〜２．９質量％又は前記ブラック色材１．５〜１．９質量％のいずれかを含む、請求項１〜８のいずれか１項に記載の紫外線硬化型インクジェット用インク組成物。
【請求項１０】
前記インクジェット記録方法は、前記紫外線の照射を複数回行うものである、請求項１〜９のいずれか１項に記載の紫外線硬化型インクジェット用インク組成物。
【請求項１１】
前記硬化膜の膜厚が１３μｍ以下である、請求項１〜１０のいずれか１項に記載の紫外線硬化型インクジェット用インク組成物。
【請求項１２】
前記硬化膜は、１０μｍの膜厚を有する場合の３９５ｎｍの波長における光透過率が０．００３０％以上である、請求項１〜１１のいずれか１項に記載の紫外線硬化型インクジェット用インク組成物。
【請求項１３】
請求項１〜１２の何れか１項に記載の紫外線硬化型インクジェット用インク組成物を被記録媒体に吐出し、付着させる吐出工程と、
前記被記録媒体に付着した前記紫外線硬化型インクジェット用インク組成物に対して、３８０〜４０５ｎｍにピーク波長を有する半導体光源から紫外線を照射して、ＯＤ値が１．８以上の硬化膜を得る硬化工程とを有し、
前記紫外線硬化型インクジェット用インク組成物の硬化膜の３９５ｎｍの波長における光透過率（％）と前記紫外線の照射エネルギー（ｍＪ／ｃｍ2）との積が２以上である、
インクジェット記録方法。
【発明の詳細な説明】
【技術分野】
【０００１】
本発明は、紫外線硬化型インクジェット用インク組成物及びインクジェット記録方法に関する。
【背景技術】
【０００２】
比較的簡単な装置で、高精細な画像の記録が可能であるインクジェット記録方法は、各方面で急速な発展を遂げている。例えば、特許文献１には、インク組成物の硬化性、並びに硬化膜の耐擦性及び伸張性に優れた、紫外線硬化型インクジェット用インク組成物を提供することを目的として、単官能（メタ）アクリレートのモノマーと光重合開始剤とを含有する紫外線硬化型インクジェット用インク組成物であって、単官能（メタ）アクリレートのモノマーの分子構造及び含有量、並びに単官能（メタ）アクリレートの硬化物におけるモル数平均Ｔｇを規定した紫外線硬化型インクジェット用インク組成物が開示されている。
【０００３】
また、特許文献２には、インク組成物の硬化性に優れ、かつ、インクジェット記録後初期の硬化膜の着色を防止することのできる、紫外線硬化型インクジェット用インク組成物を提供することを目的として、所定のモノマーと、アシルホスフィンオキサイド系光重合開始剤及びチオキサントン系光重合開始剤を含有する光重合開始剤と、を含む紫外線硬化型インクジェット用インク組成物であって、前記アシルホスフィンオキサイド系光重合開始剤及び前記チオキサントン系光重合開始剤の合計の含有量が、該インク組成物の総質量に対し、８〜１６質量％である、紫外線硬化型インクジェット用インク組成物が開示されている。
【先行技術文献】
【特許文献】
【０００４】
【特許文献１】特開２０１２−１８８６１２号公報
【特許文献２】特開２０１２−１４０５８３号公報
【発明の概要】
【発明が解決しようとする課題】
【０００５】
上記のように、従来、被記録媒体に付着したインク組成物の硬化性を確保するため、酸素阻害による影響を受けにくいチオキサントン系光重合開始剤を使用することが有効であると考えられている。ところが、本発明者らが検討したところ、チオキサントン系光重合開始剤を使用した場合、インク組成物の表面付近の硬化性は良好であるが、インク組成物内部での硬化性は必ずしも良好でないことが分かった。
【０００６】
すなわち、チオキサントン系光重合開始剤は３９５ｎｍ付近の波長に高い光吸収率を有するため、特にＬＥＤ等の半導体光源を用いた光硬化において、被記録媒体に付着したインク組成物の内部への光の透過を阻害し、インク組成物の内部での硬化性に劣ることが分かった。その結果、被記録媒体への密着性にも劣る原因となることが明らかになった。このチオキサントン系光重合開始剤に加えて、３９５ｎｍ付近の波長で光透過率が低いイエロー色材及び／又はブラック色材を、硬化膜が所定のＯＤ値（光学濃度）となるように含むインク組成物は、内部への光の透過がさらに阻害され、密着性により劣る。そのため、イエロー色材及び／又はブラック色材を含み、３８０〜４０５ｎｍにピーク波長を有する紫外線を用いた場合でも密着性に優れる紫外線硬化型インクジェット用インク組成物は今後低コストのＬＥＤ等の半導体光源を用いて硬化させるＵＶインクジェットプリンタが望まれるに当たって益々有用であると考えられる。
【０００７】
本発明は、上述の課題の少なくとも一部を解決するためになされたものであり、イエロー色材及び／又はブラック色材を含み、３８０〜４０５ｎｍにピーク波長を有する紫外線を用いた場合に密着性に優れる紫外線硬化型インクジェット用インク組成物、及びそれを用いたインクジェット記録方法を提供することを目的とする。
【課題を解決するための手段】
【０００８】
本発明者らは、上記課題を解決するために鋭意検討した。その結果、３８０〜４０５ｎｍにピーク波長を有する紫外線を用いた場合において、所定の組成を有するインク組成物であれば上記課題を解決できることを見出して、本発明を完成させた。
【０００９】
すなわち、本発明は以下のとおりである。
〔１〕
被記録媒体に付着した紫外線硬化型インクジェット用インク組成物に対して、３８０〜４０５ｎｍにピーク波長を有する紫外線を半導体光源から照射して硬化膜を得る硬化工程を有するインクジェット記録方法に用いる紫外線硬化型インクジェット用インク組成物であって、
硬化膜の３９５ｎｍの波長における光透過率（％）と前記硬化工程の紫外線の照射エネルギー（ｍＪ／ｃｍ2）との積が２．０以上であり、
イエロー色材又はブラック色材の少なくともいずれかと、チオキサントン系光重合開始剤と、を含み、
インク組成物の硬化膜のＯＤ値が１．８以上である、
紫外線硬化型インクジェット用インク組成物。
〔２〕
前記インクジェット記録方法は、前記被記録媒体の記録幅以上の幅を有するラインヘッドを有するラインプリンタを用いて１パス印刷により記録を行うものである、前項〔１〕に記載の紫外線硬化型インクジェット用インク組成物。
〔３〕
前記紫外線を、３５０〜１０００ｍＪ／ｃｍ2の照射エネルギーで照射する、前項〔１〕又は〔２〕に記載の紫外線硬化型インクジェット用インク組成物。
〔４〕
前記被記録媒体がインク非吸収性の被記録媒体である、前項〔１〕〜〔３〕のいずれか１項に記載の紫外線硬化型インクジェット用インク組成物。
〔５〕
前記チオキサントン系光重合開始剤を２．０〜５．０質量％含む、前項〔１〕〜〔４〕のいずれか１項に記載の紫外線硬化型インクジェット用インク組成物。
〔６〕
さらにシリコーン系界面活性剤を０．３０質量％以上含む、前項〔１〕〜〔５〕のいずれか１項に記載の紫外線硬化型インクジェット用インク組成物。
〔７〕
さらにアシルホスフィンオキサイド系光重合開始剤を５．０〜１５質量％含む、前項〔１〕〜〔６〕のいずれか１項に記載の紫外線硬化型インクジェット用インク組成物。
〔８〕
前記インクジェット記録方法は、６００ｄｐｉ以上×６００ｄｐｉ以上の記録解像度で記録するものである、前項〔１〕〜〔７〕のいずれか１項に記載の紫外線硬化型インクジェット用インク組成物。
〔９〕
前記イエロー色材２．５〜２．９質量％又は前記ブラック色材１．５〜１．９質量％のいずれかを含む、前項〔１〕〜〔８〕のいずれか１項に記載の紫外線硬化型インクジェット用インク組成物。
〔１０〕
前記インクジェット記録方法は、前記紫外線の照射を複数回行うものである、前項〔１〕〜〔９〕のいずれか１項に記載の紫外線硬化型インクジェット用インク組成物。
〔１１〕
前記硬化膜の膜厚が１３μｍ以下である、前項〔１〕〜〔１０〕のいずれか１項に記載の紫外線硬化型インクジェット用インク組成物。
〔１２〕
前記硬化膜は、１０μｍの膜厚を有する場合の３９５ｎｍの波長における光透過率が０．００３０％以上である、前項〔１〕〜〔１１〕のいずれか１項に記載の紫外線硬化型インクジェット用インク組成物。
〔１３〕
前項〔１〕〜〔１２〕の何れか１項に記載の紫外線硬化型インクジェット用インク組成物を被記録媒体に吐出し、付着させる吐出工程と、
前記被記録媒体に付着した前記紫外線硬化型インクジェット用インク組成物に対して、３８０〜４０５ｎｍにピーク波長を有する半導体光源から紫外線を照射して、ＯＤ値が１．８以上の硬化膜を得る硬化工程とを有し、
前記紫外線硬化型インクジェット用インク組成物の硬化膜の３９５ｎｍの波長における光透過率（％）と前記紫外線の照射エネルギー（ｍＪ／ｃｍ2）との積が２以上である、
インクジェット記録方法。
【図面の簡単な説明】
【００１０】
【図１】本実施形態に用いうるインクジェット記録装置の構成の一例を示すブロック図である。
【図２】本実施形態に用いうるインクジェット記録装置の一例であるラインプリンタにおけるヘッドユニット、搬送ユニット、及び照射ユニットの周辺の一例を示す概略断面図である。
【発明を実施するための形態】
【００１１】
以下、必要に応じて図面を参照しつつ、本発明を実施するための形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１２】
〔紫外線硬化型インクジェット用インク組成物〕
本実施形態に係る紫外線硬化型インクジェット用インク組成物（以下、単に「インク組成物」ともいう。）は、被記録媒体に付着した紫外線硬化型インクジェット用インク組成物に対して、３８０〜４０５ｎｍにピーク波長を有する紫外線を半導体光源から照射して硬化膜を得る硬化工程を有するインクジェット記録方法に用いる紫外線硬化型インクジェット用インク組成物であって、硬化膜の３９５ｎｍの波長における光透過率（％）と前記硬化工程の紫外線の照射エネルギー（ｍＪ／ｃｍ2）との積が２．０以上であり、イエロー色材又はブラック色材の少なくともいずれかと、チオキサントン系光重合開始剤と、を含み、インク組成物の硬化膜のＯＤ値が１．８以上である。
【００１３】
一般に、チオキサントン系光重合開始剤を含むことにより、表面タック性を低減でき、特に、酸素阻害を受けやすい薄膜時においてインク表面を硬化させドット間の混色、滲みを防止することができる。一方で、チオキサントン系光重合開始剤はインク組成物の内部硬化性を妨げる（膜の光透過率を低下させる）傾向があり、密着性（特に厚膜時の密着性）を悪化させることがわかった。特に、３８０〜４０５ｎｍにピーク波長を有する紫外線をＬＥＤから照射して、ＯＤ値が１．８以上の硬化膜を硬化する場合に密着性の低下が顕著になる。
【００１４】
そこで、密着性に優れるチオキサントン系光重合開始剤を含むインク組成物について検討したところ、所定の半導体光源を用い、照射エネルギーと硬化膜の透過率との積が２以上となるインクジェット記録方法に用いる場合には、紫外線がインク組成物内部まで浸透し密着性が確保できることが分かった。
【００１５】
なお、低波長の光ほどインク組成物の内部まで透過するため、低波長域まで発光波長を有する、メタルハライド光源や水銀灯を用いる場合は、インク組成物の内部硬化性が良く密着性に優れる傾向にある。しかしながら、これら紫外線光源は、高発熱、低寿命、高消費電力、及び光源の大型化の観点から好ましくない。そのため、本実施形態に係るインク組成物は、上記観点で優れる半導体光源を用いるインクジェット記録方法に用いるものである。
【００１６】
〔チオキサントン系光重合開始剤〕
本実施形態のインク組成物は、チオキサントン系光重合開始剤を含む。チオキサントン系光重合開始剤を含むことにより、表面タック性を低減でき、特に、酸素阻害を受けやすい薄膜時においてインク表面を硬化させドット間の混色、滲みを防止することができる。
【００１７】
チオキサントン系光重合開始剤としては、特に限定されないが、具体的には、チオキサントン、ジエチルチオキサントン、イソプロピルチオキサントン、及びクロロチオキサントンからなる群より選ばれた１種以上を含むことが好ましい。なお、特に限定されないが、ジエチルチオキサントンとしては２，４−ジエチルチオキサントン、イソプロピルチオキサントンとしては２−イソプロピルチオキサントン、クロロチオキサントンとしては２クロロチオキサントンが好ましい。このようなチオキサントン系光重合開始剤を含むインク組成物であれば、硬化性、保存安定性、及び吐出安定性により優れる傾向にある。このなかでも、ジエチルチオキサントンを含むチオキサントン系光重合開始剤が好ましい。ジエチルチオキサントンを含むことにより、幅広い領域の紫外光（ＵＶ光）をより効率良く活性種に変換できる傾向にある。
【００１８】
チオキサントン系光重合開始剤の市販品としては、特に限定されないが、具体的には、Ｓｐｅｅｄｃｕｒｅ  ＤＥＴＸ（２，４−ジエチルチオキサントン）、Ｓｐｅｅｄｃｕｒｅ  ＩＴＸ（２−イソプロピルチオキサントン）（以上、Ｌａｍｂｓｏｎ社製）、ＫＡＹＡＣＵＲＥ  ＤＥＴＸ−Ｓ（２，４−ジエチルチオキサントン）（日本化薬社（Ｎｉｐｐｏｎ  Ｋａｙａｋｕ  Ｃｏ．，  Ｌｔｄ．）製）が挙げられる。
【００１９】
チオキサントン系光重合開始剤の含有量は、インク組成物の総質量（１００質量％）に対し、２．０〜５．０質量％が好ましく、２．５〜４．５質量％がより好ましく、３〜４質量％がさらに好ましい。含有量が２．０質量％以上であることにより、表面タック性をより低減でき、酸素阻害を受けやすい薄膜時においてインク表面を硬化させドット間の混色、滲みをより防止することができる傾向にある。また、含有量が５．０質量％以下であることにより、開始剤そのものによるインクの着色が少なく、色相の黄変が少ないことや硬化膜の密着性により優れる傾向にある。
【００２０】
（その他の光重合開始剤）
インク組成物はその他の光重合開始剤をさらに含んでもよい。その他の光重合開始剤としては、光（紫外線）のエネルギーによって、ラジカルやカチオンなどの活性種を生成し、重合性化合物の重合を開始させるものであれば制限はないが、光ラジカル重合開始剤や光カチオン重合開始剤を使用することができる。このなかでも光ラジカル重合開始剤を使用することが好ましい。
【００２１】
上記の光ラジカル重合開始剤としては、特に限定されないが、例えば、芳香族ケトン類、アシルホスフィンオキサイド化合物、芳香族オニウム塩化合物、有機過酸化物、チオ化合物（チオフェニル基含有化合物など）、α−アミノアルキルフェノン化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。
【００２２】
このなかでも、アシルホスフィンオキサイド系光重合開始剤（アシルホスフィンオキサイド化合物）をさらに含むことが好ましい。アシルホスフィンオキサイド系光重合開始剤は酸素阻害を受けやすいが、長波長光のＬＥＤでの硬化に適する。そのため、アシルホスフィンオキサイド系光重合開始剤及びチオキサントン系光重合開始剤の組み合わせにより、ＵＶ−ＬＥＤによる硬化プロセスにより優れ、インク組成物の硬化性、密着性が一層優れる傾向にある。
【００２３】
アシルホスフィンオキサイド系光重合開始剤としては、特に限定されないが、具体的には、ビス（２，４，６−トリメチルベンゾイル）−フェニルホスフィンオキサイド、２，４，６−トリメチルベンゾイル−ジフェニル−ホスフィンオキサイド、及びビス−（２，６−ジメトキシベンゾイル）−２，４，４−トリメチルペンチルホスフィンオキサイドが挙げられる。
【００２４】
アシルホスフィンオキサイド系光重合開始剤の市販品としては、特に限定されないが、例えば、ＩＲＧＡＣＵＲＥ  ８１９（ビス（２，４，６−トリメチルベンゾイル）−フェニルホスフィンオキサイド）、ＤＡＲＯＣＵＲ  ＴＰＯ（２，４，６−トリメチルベンゾイル−ジフェニル−ホスフィンオキサイド）が挙げられる。
【００２５】
アシルホスフィンオキサイド系光重合開始剤の含有量は、インク組成物の総質量（１００質量％）に対し、５．０〜１５質量％が好ましく、６．０〜１０．０質量％がより好ましく、７．０〜８．０質量％がさらに好ましい。含有量が５．０質量％以上であることにより、硬化性により優れる傾向にある。含有量が１５質量％以下であることにより、１５質量％以下であることにより、固形分の溶解や保存安定性を良好に保ち、信頼性により優れる傾向にある。
【００２６】
その他の光ラジカル重合開始剤としては、特に限定されないが、例えば、アセトフェノン、アセトフェノンベンジルケタール、１−ヒドロキシシクロヘキシルフェニルケトン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、及び２−メチル−１−［４−（メチルチオ）フェニル］−２−モルホリノ−プロパン−１−オンが挙げられる。
【００２７】
光ラジカル重合開始剤の市販品としては、特に限定されないが、例えば、ＩＲＧＡＣＵＲＥ  ６５１（２，２−ジメトキシ−１，２−ジフェニルエタン−１−オン）、ＩＲＧＡＣＵＲＥ  １８４（１−ヒドロキシ−シクロヘキシル−フェニル−ケトン）、ＤＡＲＯＣＵＲ  １１７３（２−ヒドロキシ−２−メチル−１−フェニル−プロパン−１−オン）、ＩＲＧＡＣＵＲＥ  ２９５９（１−［４−（２−ヒドロキシエトキシ）−フェニル］−２−ヒドロキシ−２−メチル−１−プロパン−１−オン）、ＩＲＧＡＣＵＲＥ  １２７（２−ヒドロキシ−１−｛４−［４−（２−ヒドロキシ−２−メチル−プロピオニル）−ベンジル］フェニル｝−２−メチル−プロパン−１−オン｝、ＩＲＧＡＣＵＲＥ  ９０７（２−メチル−１−（４−メチルチオフェニル）−２−モルフォリノプロパン−１−オン）、ＩＲＧＡＣＵＲＥ  ３６９（２−ベンジル−２−ジメチルアミノ−１−（４−モルフォリノフェニル）−ブタノン−１）、ＩＲＧＡＣＵＲＥ  ３７９（２−（ジメチルアミノ）−２−［（４−メチルフェニル）メチル］−１−［４−（４−モルホリニル）フェニル］−１−ブタノン）、ＩＲＧＡＣＵＲＥ  ７８４（ビス（η５−２，４−シクロペンタジエン−１−イル）−ビス（２，６−ジフルオロ−３−（１Ｈ−ピロール−１−イル）−フェニル）チタニウム）、ＩＲＧＡＣＵＲＥ  ＯＸＥ  ０１（１．２−オクタンジオン，１−［４−（フェニルチオ）−，２−（Ｏ−ベンゾイルオキシム）］）、ＩＲＧＡＣＵＲＥ  ＯＸＥ  ０２（エタノン，１−［９−エチル−６−（２−メチルベンゾイル）−９Ｈ−カルバゾール−３−イル］−，１−（Ｏ−アセチルオキシム））、ＩＲＧＡＣＵＲＥ  ７５４（オキシフェニル酢酸、２−［２−オキソ−２−フェニルアセトキシエトキシ］エチルエステルとオキシフェニル酢酸、２−（２−ヒドロキシエトキシ）エチルエステルの混合物）（以上、ＢＡＳＦ社製）、Ｓｐｅｅｄｃｕｒｅ  ＴＰＯ（以上、Ｌａｍｂｓｏｎ社製）、Ｌｕｃｉｒｉｎ  ＴＰＯ、ＬＲ８８９３、ＬＲ８９７０（以上、ＢＡＳＦ社製）、及びユベクリルＰ３６（ＵＣＢ社製）が挙げられる。
【００２８】
光カチオン重合開始剤としては、特に限定されないが、具体的には、スルホニウム塩、ヨードニウム塩が挙げられる。
【００２９】
光カチオン重合開始剤の市販品としては、特に限定されないが、具体的には、Ｉｒｇａｃｕｒｅ２５０、Ｉｒｇａｃｕｒｅ２７０が挙げられる。
【００３０】
上記光重合開始剤は、１種単独で用いてもよく、２種以上を組み合わせて用いてもよい。
【００３１】
光重合開始剤の含有量は、インク組成物の総質量（１００質量％）に対し、５〜２０質量％が好ましい。含有量が当該範囲内であることにより、紫外線硬化速度を十分に発揮させ、かつ、光重合開始剤の溶け残りや光重合開始剤に由来する着色を避けることができる傾向にある。
【００３２】
〔色材〕
インク組成物は、イエロー色材又はブラック色材の少なくともいずれかを含み、必要に応じてその他の色材を含んでもよい。色材は、顔料及び染料のうち少なくとも一方を用いることができる。イエロー色材又はブラック色材を含む硬化膜は透過率が低く、紫外光がインク組成物の内部に届きにくい傾向にあるため、密着性が低くなる傾向にある。また、イエロー色材又はブラック色材の含有量を減らして硬化膜の透過率を高くすることも可能であるが、得られる硬化膜のＯＤ値が低くなり、薄い色彩の硬化物しか得られないという問題がある。この点、硬化膜の３９５ｎｍの波長における光透過率と紫外線の照射エネルギーとの積が２以上となるように紫外線を照射するインクジェット記録方法に用いる、本実施形態に係るインク組成物であれば、イエロー色材又はブラック色材を含む場合でも密着性に優れるものとなる。
【００３３】
（顔料）
色材として顔料を用いることにより、インク組成物の耐光性を向上させることができる。顔料は、無機顔料及び有機顔料のいずれも使用することができる。
【００３４】
無機顔料としては、ファーネスブラック、ランプブラック、アセチレンブラック、チャネルブラック等のカーボンブラック（Ｃ．Ｉ．ピグメントブラック７）類、酸化鉄、酸化チタンを使用することができる。
【００３５】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【００３６】
ブラック色材として使用されるカーボンブラックとしては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００３７】
イエロー色材として使用される顔料としては、特に限定されないが、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１５５、１６７、１７２、１８０が挙げられる。
【００３８】
ホワイト色材として使用される顔料としては、特に限定されないが、例えば、Ｃ．Ｉ．ピグメントホワイト  ６、１８、２１が挙げられる。
【００３９】
マゼンタ色材として使用される顔料としては、特に限定されないが、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントヴァイオレット  １９、２３、３２、３３、３６、３８、４３、５０が挙げられる。
【００４０】
シアン色材として使用される顔料としては、特に限定されないが、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バットブルー  ４、６０が挙げられる。
【００４１】
また、マゼンタ、シアン、及びイエロー色材以外の顔料としては、特に限定されないが、例えば、Ｃ．Ｉ．ピグメント  グリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００４２】
上記顔料は１種単独で用いてもよく、２種以上を併用してもよい。
【００４３】
上記の顔料を使用する場合、その平均粒子径は３００ｎｍ以下が好ましく、５０〜２００ｎｍがより好ましい。平均粒子径が上記の範囲内にあると、インク組成物における吐出安定性や分散安定性などの信頼性に一層優れるとともに、優れた画質の画像を形成することができる。ここで、本明細書における平均粒子径は、動的光散乱法により測定される。
【００４４】
（染料）
色材として染料を用いることができる。染料としては、特に限定されることなく、酸性染料、直接染料、反応性染料、及び塩基性染料が使用可能である。
【００４５】
イエロー色材として用いられる染料としては、特に限定されないが、例えば、Ｃ．Ｉ．アシッドイエロー  １７，２３，４２，４４，７９，１４２、
【００４６】
ブラック色材として用いられる染料としては、特に限定されないが、例えば、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクドブラック  １９，３８，５１，７１，１５４，１６８，１７１，１９５、Ｃ．Ｉ．リアクティブブラック  ３，４，３５
【００４７】
その他の色材として用いられる染料としては、特に限定されないが、例えば、Ｃ．Ｉ．アシッドレッド  ５２，８０，８２，２４９，２５４，２８９、Ｃ．Ｉ．アシッドブルー  ９，４５，２４９、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．リアクティブレッド  １４，３２，５５，７９，２４９、が挙げられる。
【００４８】
上記染料は１種単独で用いてもよく、２種以上を併用してもよい。
【００４９】
イエロー色材の含有量は、インク組成物の総質量（１００質量％）に対して、２．５〜２．９質量％が好ましく、２．６〜２．８質量％がより好ましく、２．６〜２．７質量％がさらに好ましい。含有量が上記範囲内であることにより、インク粘度を必要以上に上げることなく、より優れた発色を確保できる傾向にある。
【００５０】
ブラック色材の含有量は、インク組成物の総質量（１００質量％）に対して、１．５〜１．９質量％が好ましく、１．６〜１．９質量％がより好ましく、１．８〜１．９質量％がさらに好ましい。含有量が上記範囲内であることにより、インク粘度を必要以上に上げることなく、より優れた発色を確保できる傾向にある。
【００５１】
〔界面活性剤〕
本実施形態に係るインク組成物は界面活性剤をさらに含むことができる。界面活性剤としては、特に限定されないが、例えば、シリコーン系界面活性剤（市販品としては、例えば、ＢＹＫ  ＵＶ３５００、ＵＶ３５７０（ビックケミー・ジャパン社製商品名））、アクリル系界面活性剤（ＢＹＫ３５０（ビックケミー・ジャパン社製商品名））が挙げられる。このなかでも、シリコーン系界面活性剤を含むことにより、表面張力低下能に優れ被記録媒体に対する濡れ性を上げ、ベタ埋まりにより優れ、また表面張力を調整しやすい傾向にある。
【００５２】
界面活性剤の含有量は、インク組成物の総質量（１００質量％）に対し、０．２０質量％以上が好ましく、０．３０質量％以上がより好ましく、０．４０質量％以上がさらに好ましく、０．５０質量％以上が特に好ましい。また、含有量は１．０質量％以下が好ましく、０．８質量％以下がより好ましく、０．７質量％以下がさらに好ましい。界面活性剤の含有量が、０．２０質量％以上であることにより、被記録媒体への濡れ性により優れる傾向にある。また、界面活性剤の含有量が、１．０質量％以下であることにより、ヘッドノズルプレートの撥液性を良好に保ち、吐出安定性により優れる傾向にある。
【００５３】
なお、インク組成物の表面張力は、２３ｍＮ／ｍ以下が好ましく、２２ｍＮ／ｍ以下がより好ましい。また、表面張力の下限は、特に限定されず、低いほど好ましい。表面張力が上記範囲内であることにより、被記録媒体への濡れ性により優れる傾向にある。表面張力の測定方法としては、一般的に用いられる表面張力計（例えば、協和界面科学（株）製、表面張力計ＣＢＶＰ−Ｚ等）を用いて、ウィルヘルミー法で液温２５℃にて測定する方法が例示できる。
【００５４】
シリコーン系界面活性剤としては、ポリシロキサン系化合物が好ましく用いられ、例えば、ポリエーテル変性オルガノシロキサンが挙げられる。また、市販品を用いることでき、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）が挙げられる。
【００５５】
〔重合性化合物〕
インク組成物は重合性化合物を含んでもよい。重合性化合物は、単独で、又は光重合開始剤の作用により、光照射時に重合して、被記録媒体上のインク組成物を硬化させることができる。重合性化合物としては、特に限定されないが、具体的には、従来公知の、単官能、２官能、及び３官能以上の多官能のモノマー及びオリゴマーが使用可能である。重合性化合物は１種単独で用いてもよく、２種以上を組み合わせて用いてもよい。以下これら重合性化合物について例示する。
【００５６】
単官能、２官能、及び３官能以上の多官能のモノマーとしては、特に限定されないが、例えば、（メタ）アクリル酸、イタコン酸、クロトン酸、イソクロトン酸及びマレイン酸の不飽和カルボン酸；該不飽和カルボン酸の塩；不飽和カルボン酸のエステル、ウレタン、アミド及び無水物；アクリロニトリル、スチレン、種々の不飽和ポリエステル、不飽和ポリエーテル、不飽和ポリアミド、並びに不飽和ウレタンが挙げられる。また、単官能、２官能、及び３官能以上の多官能のオリゴマーとしては、特に限定されないが、例えば、直鎖アクリルオリゴマー等の上記のモノマーから形成されるオリゴマー、エポキシ（メタ）アクリレート、オキセタン（メタ）アクリレート、脂肪族ウレタン（メタ）アクリレート、芳香族ウレタン（メタ）アクリレート及びポリエステル（メタ）アクリレートが挙げられる。
【００５７】
また、他の単官能モノマーや多官能モノマーとして、Ｎ−ビニル化合物を含んでいてもよい。Ｎ−ビニル化合物としては、特に限定されないが、例えば、Ｎ−ビニルフォルムアミド、Ｎ−ビニルカルバゾール、Ｎ−ビニルアセトアミド、Ｎ−ビニルピロリドン、Ｎ−ビニルカプロラクタム、及びアクリロイルモルホリン、並びにそれらの誘導体が挙げられる。
【００５８】
単官能（メタ）アクリレートとしては、特に限定されないが、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、及びジシクロペンテニルオキシエチル（メタ）アクリレートが挙げられる。これらの中でも、フェノキシエチル（メタ）アクリレートが好ましい。
【００５９】
単官能(メタ）アクリレートの含有量は、インク組成物の総質量（１００質量％）に対して、３０〜８５質量％が好ましく、４０〜７５質量％がより好ましい。上記好ましい範囲とすることにより、硬化性、開始剤溶解性、保存安定性、吐出安定性により優れる傾向にある。
【００６０】
単官能（メタ）アクリレートとしては、ビニルエーテル基を含有するものも挙げられる。このような単官能（メタ）アクリレートとしては、特に限定されないが、例えば、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、及び（メタ）アクリル酸ポリプロピレングリコールモノビニルエーテル、フェノキシエチル（メタ）アクリレート、イソボニル（メタ）アクリレート、ベンジル（メタ）アクリレートが挙げられる。これらのなかでも、（メタ）アクリル酸２−（ビニロキシエトキシ）エチル、フェノキシエチル（メタ）アクリレート、イソボニル（メタ）アクリレート、ベンジル（メタ）アクリレート、が好ましい。
【００６１】
これらの中でも、インク組成物をより低粘度化でき、引火点が高く、かつ、インク組成物の硬化性に優れるため、（メタ）アクリル酸２−（ビニロキシエトキシ）エチル、即ち、アクリル酸２−（ビニロキシエトキシ）エチル及びメタクリル酸２−（ビニロキシエトキシ）エチルのうち少なくともいずれかが好ましく、アクリル酸２−（ビニロキシエトキシ）エチルがより好ましい。アクリル酸２−（ビニロキシエトキシ）エチル及びメタクリル酸２−（ビニロキシエトキシ）エチルは、何れも単純な構造であって分子量が小さいため、インク組成物を顕著に低粘度化することができる。（メタ）アクリル酸２−（ビニロキシエトキシ）エチルとしては、（メタ）アクリル酸２−（２−ビニロキシエトキシ）エチル及び（メタ）アクリル酸２−（１−ビニロキシエトキシ）エチルが挙げられ、アクリル酸２−（ビニロキシエトキシ）エチルとしては、アクリル酸２−（２−ビニロキシエトキシ）エチル及びアクリル酸２−（１−ビニロキシエトキシ）エチルが挙げられる。なお、アクリル酸２−（ビニロキシエトキシ）エチルの方が、メタクリル酸２−（ビニロキシエトキシ）エチルに比べて硬化性の面で優れている。
【００６２】
上記ビニルエーテル基含有（メタ）アクリル酸エステル類、特に（メタ）アクリル酸２−（ビニロキシエトキシ）エチルの含有量は、インク組成物の総質量（１００質量％）に対して、１０〜７０質量％が好ましく、３０〜５０質量％がより好ましい。含有量が１０質量％以上であることにより、インク組成物を低粘度化でき、かつ、インク組成物の硬化性がより優れる傾向にある。一方で、含有量が７０質量％以下であることにより、インク組成物の保存性がより優れるとともに、印刷物の表面光沢により優れる傾向にある。
【００６３】
上記（メタ）アクリレートのうち、２官能（メタ）アクリレートとしては、特に限定されないが、例えば、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、ポリテトラメチレングリコールジ（メタ）アクリレート、ジエチレングリコールジ（メタ）アクリレート、トリエチレングリコールジ（メタ）アクリレート、及びペンタエリスリトール骨格若しくはジペンタエリスリトール骨格を有する３官能以上の(メタ）アクリレートが挙げられる。これらの中でも、ジプロピレングリコールジ（メタ）アクリレートが好ましい。そのうち、ジプロピレングリコールジ（メタ）アクリレート、トリプロピレングリコールジ（メタ）アクリレート、ジエチレングリコールジ（メタ）アクリレート、トリエチレングリコールジ（メタ）アクリレート、ペンタエリスリトール骨格若しくはジペンタエリスリトール骨格を有する３官能以上の(メタ）アクリレートが好ましい。インク組成物が、多官能(メタ）アクリレートを単官能(メタ）アクリレートに加えて含むことがより好ましい。
【００６４】
２官能以上の多官能(メタ）アクリレートの含有量は、インク組成物の総質量（１００質量％）に対して、５〜６０質量％が好ましく、１５〜６０質量％がより好ましく、２０〜５０質量％がさらに好ましい。上記好ましい範囲とすることにより、硬化性・保存安定性・吐出安定性・印刷物の表面光沢により優れる傾向にある。
【００６５】
上記（メタ）アクリレートのうち、３官能以上の多官能（メタ）アクリレートとしては、特に限定されないが、例えば、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【００６６】
これらの中でも、重合性化合物は単官能（メタ）アクリレートを含むことが好ましい。この場合、インク組成物が低粘度となり、光重合開始剤その他の添加剤の溶解性に優れ、かつ、インクジェット記録時の吐出安定性が得られやすい。さらに硬化膜の強靭性、耐熱性、及び耐薬品性が増すため、単官能（メタ）アクリレート及び２官能（メタ）アクリレートを併用することがより好ましく、中でもフェノキシエチル（メタ）アクリレート及びジプロピレングリコールジ（メタ）アクリレートを併用することがさらに好ましい。
【００６７】
上記重合性化合物の含有量は、インク組成物の総質量（１００質量％）に対し、５〜９５質量％が好ましく、１５〜９０質量％がより好ましい。重合性化合物の含有量が上記範囲内であることにより、粘度及び臭気をより低下させることができるとともに、光重合開始剤の溶解性及び反応性・印刷物の表面光沢を更に優れたものとすることができる。
【００６８】
〔分散剤〕
インク組成物が顔料を含む場合、顔料分散性をより良好なものとするため、分散剤をさらに含んでもよい。分散剤としては、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ、アベシア（Ａｖｅｃｉａ）社やノベオン（Ｎｏｖｅｏｎ）社から入手可能なソルスパーズシリーズ（Ｓｏｌｓｐｅｒｓｅ  ３６０００等）、ＢＹＫＣｈｅｍｉｅ社製のディスパービックシリーズ、楠本化成社製のディスパロンシリーズが挙げられる。
【００６９】
〔その他の添加剤〕
インク組成物は、上記に挙げた添加剤以外の添加剤（成分）を含んでもよい。このような成分としては、特に制限されないが、例えば従来公知の、スリップ剤（界面活性剤）、重合促進剤、浸透促進剤、及び湿潤剤（保湿剤）、並びにその他の添加剤があり得る。上記のその他の添加剤としては、特に限定されないが、例えば、従来公知の、定着剤、防黴剤、防腐剤、酸化防止剤、紫外線吸収剤、キレート剤、ｐＨ調整剤、及び増粘剤が挙げられる。
【００７０】
〔インク組成物のその他の実施形態〕
本実施形態に係るインク組成物は、前述のイエロー色材又はブラック色材の少なくとも何れかを含むインク組成物以外にも、１０μｍの膜厚を有する硬化膜の３９５ｎｍの波長における光透過率が０．００２〜０．０１５％の範囲であり、かつ１０μｍの膜厚を有する硬化膜のＯＤ値が１．８以上であり、かつ前述のチオキサントン系光重合開始剤と前述の色材（イエロー色材及びブラック色材には限られない）を含むインク組成物を用いることも可能である。このインク組成物としては、色材としてイエロー色材及びブラック色材以外の色材を含んでもよいが、このこと以外のインク組成物の組成や特性については、前述のイエロー色材又はブラック色材の少なくとも何れかを含むインク組成物と同じとすることができる。
【００７１】
〔被記録媒体〕
上記の被記録媒体としては、特に限定されないが、例えば、インク非吸収性又はインク低吸収性の被記録媒体が挙げられる。このなかでも、インク非吸収性被記録媒体が好ましい。インク非吸収性被記録媒体を用いる場合は、塗膜の膜厚が発色と直接相関することから、発色を確保しようとすると密着性に劣る傾向が強く、さらにインクが浸透しないことから被記録媒体との界面で剥離しやすい。そのため、インク非吸収性被記録媒体を用いる場合には本発明がより有効である。一方で、インク吸収性被記録媒体においてはインクが被記録媒体に浸透するため、内部の硬化性が劣るものの界面剥離は生じにくい傾向にある。
【００７２】
当該被記録媒体のうち、インク非吸収性の被記録媒体としては、特に限定されないが、例えば、インクジェット記録用に表面処理していない（すなわち、インク吸収層を形成していない）プラスチックフィルム、紙等の基材上にプラスチックがコーティングされているものやプラスチックフィルムが接着されているものが挙げられる。ここでいうプラスチックとしては、ポリ塩化ビニル（塩ビ）、ポリエチレンテレフタレート（ＰＥＴ）、ポリカーボネート（ＰＣ）、ポリスチレン（ＰＳ）、ポリウレタン（ＰＵ）、ポリエチレン（ＰＥ）、ポリプロピレン（ＰＰ）が挙げられる。インク低吸収性の被記録媒体の例としては、アート紙、コート紙、マット紙等の印刷本紙が挙げられる。
【００７３】
ここで、インク非吸収性および低吸収性の記録媒体としては、記録面が、ブリストー（Ｂｒｉｓｔｏｗ）法において接触開始から３０ｍｓｅｃまでの水吸収量が１０ｍＬ／ｍ２以下である記録媒体を示す。このブリストー法は、短時間での液体吸収量の測定方法として最も普及している方法であり、日本紙パルプ技術協会（ＪＡＰＡＮ ＴＡＰＰＩ）でも採用されている。試験方法の詳細は「ＪＡＰＡＮ ＴＡＰＰＩ紙パルプ試験方法２０００年版」の規格Ｎｏ．５１「紙及び板紙−液体吸収性試験方法−ブリストー法」に述べられている。
【００７４】
〔インクジェット記録方法〕
本実施形態に係るインクジェット記録方法は、上記紫外線硬化型インクジェット用インク組成物を被記録媒体に吐出し、付着させる吐出工程と、前記被記録媒体に付着した前記紫外線硬化型インクジェット用インク組成物に対して、３８０〜４０５ｎｍにピーク波長を有する半導体光源から紫外線を照射して、ＯＤ値が１．８以上の硬化膜を得る硬化工程とを有し、前記紫外線硬化型インクジェット用インク組成物の硬化膜の３９５ｎｍの波長における光透過率（％）と前記紫外線の照射エネルギー（ｍＪ／ｃｍ2）との積が２以上である。
【００７５】
〔吐出工程〕
本実施形態に係るインクジェット記録方法は、紫外線硬化型インクジェット用インク組成物を被記録媒体に吐出し、付着させる吐出工程を有する。得られる硬化物の記録解像度が６００ｄｐｉ以上×６００ｄｐｉ以上となるようにインク組成物を吐出することが好ましく、記録解像度が７２０ｄｐｉ以上×７２０ｄｐｉ以上となるようにインク組成物を吐出することがより好ましく、記録解像度が１２００ｄｐｉ以上×１２００ｄｐｉ以上となるようにインク組成物を吐出することがさらに好ましい。なお、記録解像度の上限は特に制限はないが例えば、５０００ｄｐｉ以下×５０００ｄｐｉ以下とできる。シングルパス印字においては特に濡れ性の劣る被記録媒体に印刷した場合、着弾した隣接ドット間の干渉により、ドットが広がりにくくなる現象が発生し、ベタ埋まりを確保するのにシリアル印刷方式より１ドット当たりのインク量が必要になる。この現象は解像度が低い場合により顕著に発生する。本実施携帯に係るインク組成においては記録解像度を６００×６００ｄｐｉ以上の解像度とすることにより、ベタ埋まりに必要な塗付量として１０μｍ以下とすることができる。このように比較的少ない１ドット当たりのインク量でベタ埋まりを確保できると、印刷物の厚盛感が抑制できたり、ユーザーのインクコストをより適性に保てる傾向にある。
【００７６】
〔硬化工程〕
硬化工程は、被記録媒体に付着した紫外線硬化型インクジェット用インク組成物に対して、３８０〜４０５ｎｍにピーク波長を有する紫外線を半導体光源から照射して、ＯＤ値が１．８以上の硬化膜を得る工程である。
【００７７】
硬化工程においては、被記録媒体に付着したインク組成物に対して、光源から紫外線（光）が照射されることによって、そのインク組成物を硬化させる。本工程において、インクに含まれる光重合開始剤が紫外線の照射により分解して、ラジカル、酸、及び塩基などの開始種を発生し、重合性化合物の重合反応が、その開始種の機能によって促進される。あるいは本工程において、紫外線の照射により重合性化合物の重合反応が開始する。
【００７８】
光源（紫外線源）としては半導体光源を用いる。紫外線発光ダイオード（ＵＶ−ＬＥＤ）及び紫外線レーザダイオード（ＵＶ−ＬＤ）等のＬＥＤ（発光ダイオード）などがあげられる。半導体光源を用いることにより、メタルハライド光源や水銀灯を用いる場合と比較して、インクジェット記録装置の小型化及び高寿命化、並びにインクジェット記録方法の高効率化及び低コスト化が可能となる。
【００７９】
硬化工程においては、硬化膜の３９５ｎｍの波長における光透過率（％）と紫外線の照射エネルギー（ｍＪ／ｃｍ2）との積が２以上となるように紫外線を照射する。硬化膜の３９５ｎｍの波長における光透過率（％）と紫外線の照射エネルギー（ｍＪ／ｃｍ2）との積は、４．０以上が好ましく、６．０以上がより好ましい。なお、硬化膜の３９５ｎｍの波長における光透過率（％）と紫外線の照射エネルギー（ｍＪ／ｃｍ2）との積の上限は特に制限されないが、１０．０以下が好ましい。１０．０以下であることにより、必要以上に発色を犠牲にしたり、照射器を増やしプリンターのコストを上げなくてすむため、よりバランスの取れた構成となる傾向にある。一般に、チオキサントン系光重合開始剤を用いることにより、表面タック性は向上するが、密着性が低下する傾向にある。この傾向は硬化膜のＯＤ値が１．８以上の場合に顕著となる。しかしながら、上記積が２以上であることにより、硬化膜のＯＤ値が１．８以上であり、チオキサントン系光重合開始剤が含まれていても、紫外線がインク組成物内部まで到達し、より優れた密着性を有する硬化物が得られる。これにより、表面タック性の低減と、密着性の向上とを同時に図ることができる。
【００８０】
紫外線の照射エネルギーは、３５０〜１０００ｍＪ／ｃｍ2が好ましく、３８０〜７５０ｍＪ／ｃｍ2がより好ましく、４００〜６００ｍＪ／ｃｍ2がさらに好ましい。照射エネルギーが、３５０ｍＪ／ｃｍ2以上であることにより、硬化性により優れる傾向にある。また、照射エネルギーが、１０００ｍＪ／ｃｍ2以下であることにより、照射器コストや照射器のサイズをより適性に保てる傾向にある。
【００８１】
本実施形態に係るインク組成物からなる、硬化工程で得られる硬化膜の３９５ｎｍの波長における光透過率（透過率）は、０．００１％以上が好ましく、０．００２％以上が好ましく、０．００３％以上がより好ましく、０．００４％以上がさらに好ましい。光透過率が０．００１％以上であることにより、内部硬化性を確保できるため、密着性により優れるにより優れる傾向にある。また、光透過率は、０．０１８％以下が好ましく、０．０１５％以下がより好ましく、０．０１０％以下がさらに好ましく、０．００８％以下が特に好ましく、０．００５％以下が特により好ましい。光透過率が０．０１８％以下であることにより、色材濃度を適性に確保できることで、印刷物の発色により優れる傾向にある。光透過率は、色材濃度及びチオキサントン系開始剤の濃度を下げることやインク打ち込み量を下げることで向上し、色材濃度及びチオキサントン系開始剤の濃度を上げることやインク打ち込み量を上げることで低下する。なお、光透過率は実施例に記載の方法により測定することができる。また、光透過率を測定する際の硬化膜は、記録物を使用するに適した十分硬化させた硬化膜である。硬化膜の３９５ｎｍの波長における透過率は、記録条件としては被記録媒体へのインクの塗布量（硬化膜の膜厚）や、インク組成物としては主にインク組成物に含有する色材の種類と含有量及びチオキサントン系光重合開始剤の含有量により決まる傾向があり、これらを変えることで調整することが可能である。色材としては特に、イエロー色材及びブラック色材の含有量により決まる傾向がある。なお、上記の色材、チオキサントン系光重合開始剤は、インク組成物の硬化の前後で３９５ｎｍの波長における光透過率は変化しない傾向がある。
【００８２】
硬化膜は、硬化膜の３９５ｎｍの波長における光透過率のなかでも、１０μｍの膜厚を有する硬化膜の場合の３９５ｎｍの波長における光透過率が、０．００１５％以上が好ましく、０．００２％以上がより好ましく、０．００３％以上がさらに好ましく、０．００４％以上が特に好ましい。光透過率が０．００１５％以上であることにより、内部硬化性を確保できる為、密着性により優れる傾向にある。また、光透過率は、０．０１５％以下が好ましく、０．０１０％以下がより好ましく、０．００８％以下がさらに好ましく、０．００５％以下が特に好ましく、０．００４％以下が特により好ましい。光透過率が０．０１５％以下であることにより、塗膜中の色材濃度を適性に確保できることで、印刷物の発色により優れる傾向にある。光透過率は、色材の含有量が多いと低下し、少ないと向上する。３９５ｎｍの範囲においては特にＢｋ（ブラック）とＹ（イエロー）で顕著であり、指数関数的に影響する。なお、ここでの光透過率は、本実施形態において形成される硬化膜と同一の組成を有するインク組成物を硬化させた、１０μｍの膜厚を有する硬化膜の光透過率であり、本実施形態において形成される硬化膜自体の光透過率が、ここでの光透過率に限定されるものではない。なお、光透過率は実施例に記載の方法により測定することができる。
【００８３】
硬化膜のＯＤ値は、濃い色彩を有する観点から、１．８以上であり、２．０以上が好ましく、２．１以上がより好ましい。ＯＤ値が１．８以上であることにより、硬化膜の紫外線透過率がより低くなるため、一般的には密着性が劣る傾向にある。しかしながら、本実施形態に係るインクジェット記録方法であれば、密着性に優れた硬化物を得ることができる。なお、ＯＤ値の上限は特に制限されないが、例えば２．５以下であり、２．３以下であり、２．１以下であり、２．０以下である。なお、ＯＤ値は膜厚１０μｍの硬化膜の物であり、具体的には実施例に記載の方法により測定することができる。
【００８４】
本実施形態においては、紫外線の照射を複数回行うことが好ましい。複数回の照射には仮硬化のための照射を含んでもよい。ここで、「仮硬化」とは、インク組成物の仮留め（ピニング）を意味し、より詳しくはドット間の滲みの防止やドット径の制御のために、本硬化の前に硬化させることを意味する。一般に、仮硬化における重合性化合物の重合度は、仮硬化の後で行う本硬化による重合性化合物の重合度よりも低い。また、「本硬化」とは、被記録媒体上に形成されたドットを、硬化膜を必要な硬化状態まで硬化させることをいう。ここで、本明細書において「硬化」というときは、特に言及のない限り、上記本硬化を意味するものとする。複数回の紫外線の照射は、１パスで行なうことが好ましい。
【００８５】
紫外線を複数回照射する場合は、一回目の照射エネルギーは二回目以降の照射エネルギーよりも低いことが好ましい。具体的には、一回目の照射エネルギーは、５〜５０ｍＪ／ｃｍ2が好ましく、１０〜３０ｍＪ／ｃｍ2がより好ましく、１５〜２５ｍＪ／ｃｍ2がさらに好ましい。一回目の照射エネルギーが上記範囲内であることにより、表面硬化性により優れ、ドット間の滲みがより抑制される傾向にある。二回目以降の照射エネルギーは３５０〜１０００ｍＪ／ｃｍ2が好ましく、４００〜６００ｍＪ／ｃｍ2がより好ましい。二回目の照射エネルギーが上記範囲内であることにより、内部硬化性をより向上できる傾向にある。なお、紫外線の照射を複数回行う場合は、複数回の紫外線の照射エネルギーの和を用いて、上記積を計算するものとする。
【００８６】
本実施形態に係るインクジェット記録方法は、被記録媒体の記録幅以上の幅を有するラインヘッドによる１パス印刷により記録を行うラインプリンタを用いて行うことが好ましい。隣接画素のドットを別々のパスで付着させ、かつ、パス毎に紫外線の照射を行うシリアルプリンタよりも、１パスで全てのドットを付着させ照射させるラインプリンタ（１パス印刷）の方が、一般的に内部硬化性に劣り密着性に乏しくなりやすい傾向にある。そのため、ラインプリンタを用いて行うインクジェット記録方法において、本発明が特に有用となる。
【００８７】
得られる硬化膜の膜厚は、限られるものではなく、記録に際して形成される膜厚の硬化膜において、硬化膜の波長３９５ｎｍにおける透過率×照射エネルギーの積が２以上となるような照射エネルギーで照射を行うようにすればよい。なかでも硬化膜の膜厚は１３μｍ以下が好ましく、１１μｍ以下がより好ましく、１０μｍ以下がさらに好ましい。膜厚が１３μｍ以下であることにより、密着性により優れ、印刷物の厚盛感も低減できる。また、硬化膜の膜厚は、１μｍ以上が好ましく、１．５μｍ以上がより好ましく、２．０μｍ以上がさらに好ましい。膜厚が１μｍ以上であることにより、酸素阻害を受けにくくなることにより表面タック性に優れる傾向にある。硬化膜の膜厚は、ベタ印刷時の塗付量により決まり、１ドットのインク質量や、インクＤｕｔｙ（パターン内の所定の画素数のうちドットを形成する画素数の比）を制御することで膜厚を制御できる。
【００８８】
〔インクジェット記録装置〕
以下、図面を参照して、上記インクジェット記録方法を実施するためのインクジェット記録装置（プリンタ）について説明する。本実施形態で用いるインクジェット記録装置は以下に説明するインクジェット記録装置に何ら限定されるものではない。
【００８９】
図１は、本実施形態に用いうるインクジェット記録装置の構成の一例を示すブロック図である。コンピューター１３０にはプリンタドライバーがインストールされており、プリンタ１に画像を記録させるため、当該画像に応じた印刷データをプリンタ１に出力する。プリンタ１は、搬送ユニット２０、ヘッドユニット３０、照射ユニット４０、検出器群１１０、メモリー１２３、インターフェース１２１、及びコントローラー１２０を有する。外部装置であるコンピューター１３０から印刷データを受信したプリンタ１は、コントローラー１２０によって各ユニットを制御して、印刷データに従い、被記録媒体上に画像を記録する。プリンタ１内の状況は検出器群１１０によって監視されており、検出器群１１０は、検出結果をコントローラー１２０に出力する。コントローラー１２０は、検出器群１１０から出力された検出結果に基づいて、各ユニットを制御し、インターフェース１２１を介して入力した印刷データをメモリー１２３に記憶する。コントローラー１２０は、ＣＰＵ１２２とユニット制御回路１２４とを有する。メモリー１２３には、各ユニットを制御するための制御情報も記憶されている。コントローラー１２０は、硬化膜の波長３９５ｎｍにおける透過率×照射エネルギーの積が２以上となるような照射エネルギーで照射を行うよう各ユニットを制御する。一例として、コントローラー１２０は、記録に際し、形成される硬化膜のうちの最大の膜厚となる硬化膜について、波長３９５ｎｍにおける透過率×照射エネルギーの積が２以上となるような照射エネルギーで照射を行うよう各ユニットを制御する。こうすることで記録に際し形成されるいずれの膜厚の硬化膜についても硬化膜の波長３９５ｎｍにおける透過率×照射エネルギーの積が２以上とすることができる。あるいは、コントローラー１２０は、記録媒体の種類や記録解像度などの記録モードに応じて最大の膜厚となる硬化膜の膜厚が異なる場合、記録モードごとに、波長３９５ｎｍにおける透過率×照射エネルギーの積が２以上となるように異なる照射エネルギーで照射を行うよう各ユニットを制御する。
【００９０】
本実施形態で用いるプリンタの種類としては、ラインプリンタ及びシリアルプリンタが挙げられる。このなかでもラインプリンタが好ましい。隣接画素のドットを別々のパスで付着させ、かつ、パス毎に紫外線の照射を行うシリアルプリンタよりも、１パスで全てのドットを付着させ照射させるラインプリンタ（１パス印刷）の方が、一般的に内部硬化性に劣り密着性に乏しい傾向にある。そのため、ラインプリンタを用いて行うインクジェット記録方法において、本発明が特に有用となる。
【００９１】
ライン方式のインクジェット記録装置であるラインプリンタは、ヘッドとして被記録媒体の幅に相当する長さ以上の長さであるラインヘッドを備える。当該ラインヘッドと被記録媒体とが当該幅方向と交差する走査方向に相対的に位置を移動しながら被記録媒体に向けて、ラインヘッドからインク組成物が吐出されるものである。即ち、ラインヘッドと相対的に走査される被記録媒体に向けて、ラインヘッドからインク組成物が吐出されるものである。そして、ラインプリンタでは、ヘッドが（ほぼ）移動せずに固定されて、１パス（シングルパス）で記録が行われる。ラインプリンタは記録速度が速い点でシリアルプリンタよりも有利である。
【００９２】
ここで、上記の「被記録媒体の幅に相当する長さのラインヘッド」は、被記録媒体の幅とラインヘッドの長さ（幅）とが完全に一致している場合に限らず、互いに異なっていてもよい。当該互いに異なっていてもよい場合として、例えば、ラインヘッドの長さ（幅）が、インク組成物が吐出されるべき（画像が記録されるべき）被記録媒体の幅（被記録幅）に相当する長さである場合が挙げられる。
【００９３】
一方、シリアル方式のインクジェット記録装置であるシリアルプリンタは、ヘッドが被記録媒体の副走査方向と交差した主走査方向に移動しながらインク組成物の吐出を行う主走査（パス）を行い、通常２パス以上（マルチパス）で記録が行われるものである。
【００９４】
〔インクジェットヘッド〕
インクジェット記録装置（プリンタ１）が有するヘッドユニット３０は、インク組成物を被記録媒体に向けて吐出して記録を行うヘッド（インクジェットヘッド）を備える。当該ヘッドは、収容したインク組成物をノズルから吐出させるキャビティーと、当該キャビティー毎に設けられた、インクに吐出の駆動力を付与する吐出駆動部と、当該キャビティー毎に設けられた、ヘッドの外へインク組成物を吐出するノズルと、を有する。キャビティー、並びにキャビティー毎に設けられる吐出駆動部及びノズルは、それぞれ互いに独立して、一のヘッドに複数個設けられていてもよい。吐出駆動部は、機械的な変形によりキャビティーの容積を変化させる圧電素子などの電気機械変換素子や、熱を発することによりインクに気泡を発生させ吐出させる電子熱変換素子などを用いて形成することができる。インクジェット記録装置は、１色のインクにつきヘッドを１個設けていても複数個設けていてもよく、複数個設けている場合、複数個のヘッドを被記録媒体の幅方向に並べることによりラインヘッドを構成してもよく、この場合、上述の被記録幅を長くすることができる。複数色のインク組成物を用いて記録を行う場合、インクジェット記録装置はインク毎にヘッドを備える。ヘッドは、例えば、特開２００９−２７９８３０号の図３等のようにして構成することができる。
【００９５】
以下、図２を参照して、本実施形態で用いうるインクジェット記録装置の一例であるラインプリンタについて詳しく説明する。以下の説明に用いる図２においては、各部材を認識可能な大きさとするため、各部材の縮尺を適宜変更している。
【００９６】
〔ラインプリンタ〕
図２は、本実施形態に用いうるプリンタの一例である上述のラインプリンタにおけるヘッドユニット、搬送ユニット、及び照射ユニットの周辺の一例を示す概略断面図である。
【００９７】
搬送モーター（図示せず）により、上流側ローラー２５Ａ及び下流側ローラー２５Ｂからなる搬送ローラーが回転し、搬送ドラム２６が従動する。被記録媒体Ｓは、搬送ローラー２５Ａ及び２５Ｂ、並びに支持体である搬送ドラム２６の周面に沿い、搬送ローラーの回転に伴って搬送される。搬送ドラム２６の周囲にはヘッドＫ、ヘッドＣ、ヘッドＭ、及びヘッドＹからなる各ラインヘッドが搬送ドラム２６に対向して配置される。
【００９８】
上記搬送ドラム２６は、被記録媒体Ｓを搬送する面を有し、当該面で被記録媒体Ｓを支持し、かつ、ヘッドに対して相対的に移動するものである。当該搬送ドラム２６が被記録媒体Ｓを支持しつつヘッドに対して相対的に移動する場合、任意の位置から同じ位置に戻るまでの時間（周期）は５秒以上が好ましく、６秒以上がより好ましい。当該時間が上記範囲内であることにより、支持体の放熱の時間が確保され、温度上昇を抑制することができる傾向にある。また、上記周期の上限は特に制限されるものではないが、高速印刷を実現するため、例えば１５秒以内が好ましい。
【００９９】
なお、上記の支持体による所定周期での移動は、少なくともインクジェット記録が行われる間になされればよく、さらにはインクジェット記録が行われる間、連続的又は断続的になされればよい。
【０１００】
上記支持体の形状としては、図２のようなドラム状の支持体に限られるものではなく、特に限定されないが、例えば、ローラー状、及びベルト状の支持体、並びに被記録媒体Ｓを支持する板状の支持体（プラテン等）も挙げられる。ヘッドに対して相対的になされる支持体の移動は、１つの方向に移動（回転）して同じ位置に戻る移動としてもよく、ある方向への移動と他の方向への移動とを組み合わせて同じ位置に戻る移動としてもよい。後者の場合、当該ある方向への移動を、単票型の一被記録媒体への記録に伴う移動とし、かつ、当該他の方向への移動を、一の被記録媒体への記録を終えて次の被記録媒体へ記録を行うための移動とする形態が挙げられる。
なお、シリアルプリンタの場合、上記のある方向への移動は副走査に相当する。また、ヘッドに対して相対的になされる支持体の移動は、ヘッドに対する支持体の相対的な移動であればよく、支持体に対してヘッドが移動するような移動も含む。
【０１０１】
支持体の材質としては、特に限定されないが、例えば、金属、樹脂、及びゴムが挙げられる。この中でも金属が好ましい。当該材質が金属であることにより、ゴム等の高分子材料である場合と異なり、支持体を長期間使用しても、熱による劣化と思われるヒビ割れが生じず、長期使用が可能となる。当該金属としては、特に限定されない、例えば、アルミニウム、ステンレス、銅、及び鉄、並びにこれらの合金が挙げられる。さらに、金属製の支持体の表面、即ち被記録媒体Ｓの搬送面をコーティング剤などで塗装してもよい。これにより、塗装しない支持体よりも、支持体表面の硬度を向上させることができ、かつ、被記録媒体との間で滑りにくくすることができる。当該コーティング剤としては、特に限定されない、例えば、樹脂などの有機系コーティング剤及び無機化合物などの無機系コーティング剤、並びにこれらの複合コーティング剤が挙げられる。なお、以上の支持体に関する事項は、ラインプリンタに限らず、シリアルプリンタにも適用可能である。
【０１０２】
このように、各ラインヘッドと対向する被記録媒体Ｓに向けてインク組成物を吐出し付着させる吐出動作により記録を行う。各ラインヘッドの搬送方向下流側には仮硬化用照射部４２ａ、４２ｂ、４２ｃ、及び４２ｄが配置され、被記録媒体Ｓに向けて紫外線を照射する。搬送方向の更に下流側には本硬化用照射部４４が配置されている。このような記録装置は、例えば特開２０１０−２６９４７１号公報の図１１のようにして構成することができる。
【０１０３】
なお、本硬化用照射部４４より紫外線が照射されて、インク組成物が本硬化されればよいため、仮硬化用照射部４２ａ、４２ｂ、４２ｃ、及び４２ｄの一部又は全部から紫外線を照射せず、本硬化用照射部４４より紫外線を照射して硬化動作を終了してもよい。このように、硬化動作は、仮硬化を行わずに本硬化のみを行うものであってもよい。
【０１０４】
このように、本実施形態によれば、硬化性、吐出安定性、及び連続印刷後の記録装置内における温度上昇の抑制のいずれにも優れ、さらに硬化シワの発生も抑制することのできるインクジェット記録装置を提供することができる。さらに言えば、本実施形態の記録装置は、低粘度のインク組成物を用いる場合であっても、優れた硬化性及び吐出安定性を確保しつつ、連続印刷後の記録装置内における温度上昇の抑制に優れるものである。
【実施例】
【０１０５】
以下、本発明を実施例及び比較例を用いてより具体的に説明する。本発明は、以下の実施例によって何ら限定されるものではない。
【０１０６】
［インク組成物用の材料］
下記の実施例、比較例、及び参考例において使用したインク組成物用の主な材料は、以下の通りである。
〔重合性化合物〕
・ＶＥＥＡ（アクリル酸２−（２−ビニロキシエトキシ）エチル、日本触媒社製）
・ＰＥＡ（フェノキシエチルアクリレート、大阪有機化学社製）
・ＤＰＧＤＡ（ジプロピレングリコールジアクリレート、サートマー社製）
・Ａ−ＤＰＨ（ジペンタエリスリトールヘキサアクリレート、新中村工業社製）
〔チオキサントン系光重合開始剤〕
・Ｓｐｅｅｄｃｕｒｅ  ＤＥＴＸ（Ｌａｍｂｓｏｎ社製商品名、固形分１００質量％）
〔その他の光重合開始剤〕
・ＩＲＧＡＣＵＲＥ  ８１９（ＢＡＳＦ社製商品名、固形分１００質量％）
・ＤＡＲＯＣＵＲ  ＴＰＯ（ＢＡＳＦ社製商品名、固形分１００質量％）
〔界面活性剤〕
・ＢＹＫ  ＵＶ３５００
〔分散剤〕
・Ｓｏｌｓｐｅｒｓｅ  ３６０００（ＬＵＢＲＩＺＯＬ社製商品名、以下ではＳｏｌ３６０００と略記した。）
〔色材〕
・Ｃ．Ｉ．ピグメントブルー１５：３
・Ｃ．Ｉ．ピグメントイエロー１５５
・カーボンブラック
【０１０７】
［インク組成物の調製］
各材料を下記の表１に示す組成（質量部）で混合し、十分に撹拌し、大気中においてインク組成物を調整した。
【０１０８】
【表１】
2018138654.tif 000002
【０１０９】
［測定方法：インク組成物１〜１１］
〔膜厚１０μｍ時の３９５ｎｍの波長の光透過率〕
ラインプリンタを準備した。このラインプリンタは、ＳｕｒｅＰｒｅｓｓ  Ｌ-４０３３Ａ（セイコーエプソン社製）を以下のように改造して用いた。図２に示すようにラインヘッド（被記録媒体の画像が記録されるべき幅（被記録幅）にほぼ相当する長さを有するヘッド）を４個、被記録媒体の搬送方向に並べて構成し、各ヘッドの搬送方向下流に光源を配置した。なお、ラインプリンタによる記録では、図２に示すヘッド及び光源のうち、ヘッドＫと仮硬化用照射部４２ａ、本硬化用照射部４４を使用し、その他のものは使用しなかった。なお、搬送ドラム２６はアルミニウム製とし、搬送ドラム２６の直径を５００ｍｍ、印刷速度を２８５ｍｍ／秒、ドラム回転周期を５．５秒とした。ヘッドは、ノズル列の被記録媒体幅方向のノズル密度が６００ｄｐｉのものを用いた。
【０１１０】
ヘッドＫから、ＰＥＴフィルム（ＴＯＲＡＹ製ルミラーＳ１０(厚み１００μｍ)）に向けて、記録解像度６００ｄｐｉ×６００ｄｐｉ及び１パス（シングルパス）の条件で、表１に示すインク組成物を吐出した。このとき、硬化後の膜厚が１０μｍとなるよう、画素当たりのインク滴量を調整した。このようにしてベタパターン画像を形成した。なお、当該「ベタパターン画像」とは、記録解像度で規定される最小記録単位領域である画素の全ての画素に対してドットを記録しパターンにおける被記録媒体の地が全てインクで覆われている画像を意味する。
【０１１１】
続いて、ＰＥＴフィルムに付着したインクに光源から紫外線を照射し、インク組成物を硬化させた。具体的には、まず光源４２ａとして、ピーク波長３９５ｎｍ及び照射ピーク強度５００ｍＷ／ｃｍ2のＬＥＤを用いた。当該ＬＥＤから、照射エネルギーが２０ｍＪ／ｃｍ2である紫外線を照射し、仮硬化を行った。また、光源４４として、ピーク波長３９５ｎｍ及び照射ピーク強度１，５００ｍＷ／ｃｍ2のＬＥＤを用いた。当該ＬＥＤから、照射エネルギーが４００ｍＪ／ｃｍ2である紫外線を所定時間照射して、ベタパターン画像を硬化させた。このようにして、上記ベタパターン画像が硬化した膜厚１０μｍの硬化膜を得た。なお、指触試験により硬化膜表面のタック感がなくなったことを確認した。この硬化膜の３９５ｎｍの光透過率を分光光度計Ｕ３３００（島津製作所社製）を用いて測定した。
【０１１２】
〔ベタパターンのＯＤ値〕
上記内部透過率測定に用いた硬化膜のＯＤ値をＳｐｅｃｔｒｏｌｉｎｏ（Ｇｒｅｔａｇ社製）を用いて測定した。
【０１１３】
［評価方法：実施例１〜１４、比較例１〜５、参考例１〜５］
〔密着性〕
上記光透過率の測定方法で用いたものと同じラインプリンタを用いて調製したインク組成物を、ＰＥＴフィルム（ルミラ  ー１２５Ｅ２０〔商品名〕、東レ社製）に、膜厚１０μｍ（硬化膜）となるインク滴量で吐出し、被記録媒体に付着したインク組成物に対して所定の照射エネルギー（照射Eng）の紫外線を照射して、ベタパターンの膜厚１０μｍの硬化膜を得た。硬化膜の密着性を、ＪＩＳ  Ｋ−５６００−５−６（ＩＳＯ  ２４０９）（塗料一般試験法−第５部：塗膜  の機械的性質−第６節：付着性（クロスカット法））に準じて評価した。紫外線の照射エネルギー（本硬化用照射部４４及び仮硬化用照射部４２ａからの照射エネルギー、並びにそれらの合計）は表１に示す。表中の照射エネルギーの単位がｍＪとあるのはｍＪ／ｃｍ2を意味する。
【０１１４】
なお、実施例１０では、ヘッドをノズル列の被記録媒体幅方向のノズル密度が４００ｄｐｉのヘッドに交換して記録密度を４００ｄｐｉ×４００ｄｐｉとし、実施例１よりもドット当たりのインク量を増やして、膜厚１０μｍ（硬化膜）となるインク滴量で吐出し、被記録媒体に付着したインク組成物に対して紫外線を照射して、ベタパターンの膜厚１０μｍの硬化膜を得た。
【０１１５】
さらに、参考例３〜４ではラインプリンタの代わりにシリアルプリンタを用いた。シリアルプリンタとしてはＥＰＳＯＮ社製、製品名ＳＣ−Ｓ３０６５０を改造し用いた。具体的には、キャリッジ上のヘッドの主走査方向の両方の隣に、ヘッドの副走査方向の長さと同じ長さの、ラインプリンタに用いたのと同じタイプの光源を配置し、主走査において被記録媒体に付着したインクに対して照射が可能とした。また、ヘッドのノズル密度を３００ｄｐｉのものにした。シリアルプリンタを用いた記録条件では、１パス当たりの記録解像度を３００×３００ｄｐｉとし、パス間にヘッドの副走査方向の長さの半分の距離の副走査を行い２パスでヘッドと対向する被記録媒体の記録が完了するようにし、最終的な記録解像度は６００×６００ｄｐｉとした。また、ヘッドの主走査の際、主走査方向の下流側の光源のみ照射し、上流側の光源は照射を停止した。また、１パス当たりの照射エネルギーを１００ｍＪ／ｐａｓｓとし、被記録媒体の同じ領域に付着されるインクのうち、１パス目で付着されるインクは２パス目でも照射されるため、合計の照射エネルギーが２００ｍＪ／ｃｍ2であり、２パス目で付着されるインクは合計の照射エネルギーが１００ｍＪ／ｃｍ2である。よって照射エネルギー×透過率も２種類存在する。
【０１１６】
密着性評価のために、まず、切込み工具として単一刃切り込み工具（一般に市販されているカッター）と、単一刃切り込み工具を用いて等間隔に切り込むためのガイドとを用意した。まず、得られた硬化膜に対して垂直になるように切込み工具の刃を当てて、硬化膜に６本の切り込み（切込み間の距離：１ｍｍ。以下同様。）を入れた。この６本の切込みを入れた後、９０°方向を変え、既に入れた切り込みと直交するよう、さらに６本の切り込みを入れた。次に、約７５ｍｍの長さの透明付着テープ（幅２５±１ｍｍ）を、硬化膜に形成された格子状にカットした部分に貼り付け、硬化膜が透けて見えるように十分指でテープを擦った。次に、テープを貼り付けて５分以内に、６０°に近い角度で、０．５〜１．０秒で確実にテープを硬化膜から引き剥がして、硬化膜の状態を目視にて観察した。評価基準は以下のとおりである。結果を表２に示す。
○：格子の５％未満に硬化膜の剥離が認められた。
△：格子の５％以上３５％未満に硬化膜の剥離が認められた。
×：格子の３５％以上に硬化膜の剥離が認められた。
【０１１７】
〔表面タック性〕
硬化膜の膜厚が１μｍとなるインク滴量で吐出し、被記録媒体に付着したインク組成物に対して紫外線を照射して、ベタパターンの膜厚１μｍの硬化膜を得たこと以外は、密着性と同様に硬化膜を作製した。ジョンソン・エンド・ジョンソン（Ｊｏｈｎｓｏｎ  ＆  Ｊｏｈｎｓｏｎ）社製のジョンソン綿棒を用いて、擦る回数を往復５回とし、擦る強さは３ｇ荷重として硬化膜表面を擦った。擦った後の硬化膜表面を目視にて観察した。薄膜で評価することで、塗膜表面が酸素阻害を受けて硬化し難い条件による評価である。評価基準は以下のとおりである。結果を表２に示す。
○：硬化膜に筋が見えず、綿棒にインク組成物が付着しなかった。
△：硬化膜に筋は見えないが、綿棒にインク組成物の付着が見られた。
×：硬化膜に筋が見えた。
【０１１８】
〔滲み試験〕
密着性評価で作製した硬化膜の端部を目視で観察した。評価基準は以下のとおりである。結果を表２に示す。
○：  端部がはっきりしていた。
△：  端部がぼやけていた。
×：  端部ににじみが発生していた。
【０１１９】
【表２】
2018138654.tif 000003
【０１２０】
実施例７と他の実施例との比較により、チオキサントン系光重合開始剤の含有量が２質量％以上であれば、表面タック性が改善することが示された。また、実施例８と他の実施例との比較により、チオキサントン系光重合開始剤が５質量％以下であれば、密着性に優れ、使用する照射エネルギーも少なくてよいことが示された。
【０１２１】
実施例９、１３と他の実施例との比較により、シリコーン系界面活性剤が０．３質量％以上含まれる他の実施例は、得られた硬化膜表面の光沢が優れている傾向が見られ、これは被記録媒体上に付着したインク組成物の広がりがよく硬化膜表面がより平滑になっていると推測した。さらに、これらの他の実施例のほうが密着性も一層優れる傾向が示され、被記録媒体上に付着したインク組成物の広がりがよいほうが密着性が一層優れる傾向があるものと推測した。
【０１２２】
実施例１０と他の実施例との比較により、記録密度が６００ｄｐｉ×６００ｄｐｉ以上の他の実施例の方が、得られた硬化膜表面の光沢が優れている傾向が見られ、硬化膜表面がより平滑になっていると推測した。これらの他の実施例のほうが密着性も一層優れる傾向が示され、記録密度が高い場合、密着性が一層優れる傾向があるものと推測した。
【０１２３】
実施例１４と他の実施例との比較から、インク組成物がアシルホスフィンオキサイド系光重合開始剤を含む場合、密着性に一層優れることがわかった。
【０１２４】
実施例１２と７の比較、及び、実施例２と１１の比較により、仮硬化用照射部４２ａの位置で本硬化まで行い仮硬化を行わなかった場合は、仮硬化を行ったうえで本硬化用照射部４４の位置で本硬化させた場合と比べて滲みが良好となることが分かった。一方で、仮硬化用照射部４２ａの位置で大きな照射エネルギーで照射をしたため、ヘッドに光源のもれ光が当たりやすくノズルプレートで硬化してしまうことによりノズルプレートが汚れることや、ノズルプレートの温度が上昇することにより吐出が不安定になる場合があり、仮硬化を行いその後本硬化させる場合、これらの点で優れるため本発明が特に有用であることが判った。
【０１２５】
参考例１、参考例５と、実施例との比較により、透過率の高いシアン色材を含むインク組成物では、チオキサントン系光重合開始剤を含んでいてもインク組成物内部に照射エネルギーが到達し、密着性に劣らず、照射エネルギーが比較的小さい場合も密着性が劣らないことがわかった。なお、この傾向は、マゼンダ色材を用いた例も同様である。
【０１２６】
参考例２と実施例との比較により、ＯＤ値の低い硬化膜は、少ない照射エネルギーでも密着性、表面タック性とも良好であるが、ＯＤ値が低いために薄い色彩の記録物（硬化膜）しか得られないことが分かった。
【０１２７】
各実施例と比較例５との比較により、インク組成物がチオキサントン系光重合開始剤を含むことで表面タック性、耐滲み性に優れることがわかった。
【０１２８】
参考例３、４と比較例１、３との比較により、シリアルプリンタを用いた場合、照射エネルギー×透過率が比較的小さくても密着性は良好となるが、表面タック性が劣ることは変わらないことが示された。これは、１パスの都度、照射することで、記録に必要なインクを全て付着させていない（少ない量のインクしか付着させていない）状態で照射していることから、インク内部まで十分硬化することができたため密着性が向上したと推測する。しかしながら２パスで記録しているため記録速度が遅くなる傾向があった。このことから、１パスで記録に必要な全てのインクを付着させ照射するラインプリンタの場合、本発明が特に有用であることがわかった。
【符号の説明】
【０１２９】
１…プリンタ、２０…搬送ユニット、２５Ａ…上流側ローラー、２５Ｂ…下流側ローラー、２６…搬送ドラム、３０…ヘッドユニット、４０…照射ユニット、４２ａ，４２ｂ，４２ｃ，４２ｄ…仮硬化用照射部、４４…本硬化用照射部、１１０…検出器群、１２０…コントローラー、１２１…インターフェース、１２２…ＣＰＵ、１２３…メモリー、１２４…ユニット制御回路、１３０…コンピューター、Ｋ，Ｃ，Ｍ，Ｙ…ヘッド、Ｓ…被記録媒体。
【図１】
2018138654.tif 000004
【図２】
2018138654.tif 000005
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
紫外線硬化型インクジェット用インク組成物を被記録媒体に吐出し付着させる吐出工程と、
被記録媒体に付着した前記紫外線硬化型インクジェット用インク組成物に対して、３８０〜４０５ｎｍにピーク波長を有する紫外線を半導体光源から照射してＯＤ値が１．８以上の硬化膜を得る硬化工程とを有し、
前記硬化膜の３９５ｎｍの波長における光透過率（％）と前記硬化工程の紫外線の照射エネルギー（ｍＪ／ｃｍ2）との積が２．０以上であり、
前記紫外線硬化型インクジェット用インク組成物は、イエロー色材を２．９質量％以下含むか又はブラック色材を１．９質量％以下含むかのいずれかであり、チオキサントン系光重合開始剤を含む、
インクジェット記録方法。
【請求項２】
前記インクジェット記録方法は、前記被記録媒体の記録幅以上の幅を有するラインヘッドを有するラインプリンタを用いて１パス印刷により記録を行うものである、請求項１に記載のインクジェット記録方法。
【請求項３】
前記紫外線を、３５０〜１０００ｍＪ／ｃｍ2の照射エネルギーで照射する、請求項１又は２に記載のインクジェット記録方法。
【請求項４】
前記被記録媒体がインク非吸収性の被記録媒体である、請求項１〜３のいずれか１項に記載のインクジェット記録方法。
【請求項５】
前記チオキサントン系光重合開始剤を２．０〜５．０質量％含む、請求項１〜４のいずれか１項に記載のインクジェット記録方法。
【請求項６】
さらにシリコーン系界面活性剤を０．３０質量％以上含む、請求項１〜５のいずれか１項に記載のインクジェット記録方法。
【請求項７】
さらにアシルホスフィンオキサイド系光重合開始剤を５．０〜１５質量％含む、請求項１〜６のいずれか１項に記載のインクジェット記録方法。
【請求項８】
６００ｄｐｉ以上×６００ｄｐｉ以上の記録解像度で記録するものである、請求項１〜７のいずれか１項に記載のインクジェット記録方法。
【請求項９】
前記イエロー色材２．５〜２．９質量％又は前記ブラック色材１．５〜１．９質量％のいずれかを含む、請求項１〜８のいずれか１項に記載のインクジェット記録方法。
【請求項１０】
前記紫外線の照射を複数回行うものである、請求項１〜９のいずれか１項に記載のインクジェット記録方法。
【請求項１１】
前記硬化膜の膜厚が１３μｍ以下である、請求項１〜１０のいずれか１項に記載のインクジェット記録方法。
【請求項１２】
前記硬化膜は、１０μｍの膜厚を有する場合の３９５ｎｍの波長における光透過率が０．００３０％以上である、請求項１〜１１のいずれか１項に記載のインクジェット記録方法。
【請求項１３】
前記紫外線の照射は、仮硬化のための照射と本硬化のための照射とを備える、請求項１〜１２のいずれか１項に記載のインクジェット記録方法。
【請求項１４】
前記紫外線の照射は、照射エネルギーが５〜５０ｍＪ／ｃｍ２である一回目の照射と、照射エネルギーが３５０〜１０００ｍＪ／ｃｍ２である二回目以降の照射とを備える、請求項１、２、４〜１３のいずれか１項に記載のインクジェット記録方法。
【請求項１５】
請求項１〜１４の何れか１項に記載のインクジェット記録方法に用いる紫外線硬化型インクジェット用インク組成物。